(57)【特許請求の範囲】
【請求項１】
インク吐出の第１の温度から、前記第１の温度よりも低い、少なくとも１種類の結晶化可能な要素の結晶化を開始させるのに十分な第２の温度まで冷却するにつれて結晶化する材料を含む少なくとも１種類の結晶化可能な要素と、
前記第２の温度ではアモルファスのままである材料を含む、少なくとも１種類のアモルファス要素と、
任意要素の着色剤とを含み、
少なくとも１種類の結晶化可能な要素と、少なくとも１種類のアモルファス要素は、前記第１の温度では溶融した単一相の状態であり、
前記第２の温度で、相分離インクは、少なくとも１種類の結晶化可能な要素を含む結晶相と、少なくとも１種類のアモルファス要素を含むアモルファス相とを含み、
前記少なくとも１種類の結晶化可能な要素が、１，６−ヘキサンジオール−ビス（４−メトキシベンゾエート）エステルであり、前記少なくとも１種類のアモルファス要素が、クエン酸  トリ−ＤＬ−メンチルである、相分離インク。
【請求項２】
前記少なくとも１種類の結晶化可能な要素と、前記少なくとも１種類のアモルファス要素は、前記第１の温度では溶融した単一相の状態であり、前記第１の温度は、１００℃〜１４０℃であり、前記第２の温度で、相分離インクは、結晶相とアモルファス相とを含み、前記第２の温度は、６０℃〜１２０℃である、請求項１に記載の相分離インク。
【請求項３】
前記相分離インクのアモルファス相は、最終的な画像を受け入れる基材に、最大で１０マイクロメートルの深さまで浸透する、請求項１に記載の相分離インク。
【請求項４】
最終的な画像を受け入れる基材が、基材層と、基材層の第１の表面の上に配置されているトップコート層と、基板層の反対側の第２の表面の上に配置されている底部コート層とを備え、前記相分離インクのアモルファス相は、最終的な画像を受け入れる基材のトップコート層に、最大で深さ１０マイクロメートルまで浸透し、前記基材層が紙を含む、請求項１に記載の相分離インク。
【請求項５】
少なくとも１種類の前記相分離インクの結晶相が、前記最終的な画像を受け入れる基材の表面に保護コーティングを与える、請求項３に記載の相分離インク。
【請求項６】
前記少なくとも１種類の結晶化可能な要素が、再結晶化温度が３０℃〜１３５℃の材料を含み、前記少なくとも１種類の結晶化可能な要素が、１４０℃で粘度が２〜５０センチポイズの材料を含み、
前記少なくとも１種類の結晶化可能な要素は、融点が４０℃〜１５０℃であり、前記少なくとも１種類のアモルファス要素は、１４０℃で粘度が１０〜５００センチポイズの材料を含み、前記少なくとも１種類のアモルファス要素は、３０℃〜１２０℃未満の温度で粘度が１０５センチポイズより大きい材料を含み、
前記少なくとも１種類のアモルファス要素は、ガラス転移温度が−５℃〜５０℃であり、
前記少なくとも１種類のアモルファス要素は、分子量が１００〜１０００ｇ／ｍｏｌである、請求項１に記載の相分離インク。
【請求項７】
前記少なくとも１種類の結晶化可能な要素と前記少なくとも１種類のアモルファス要素の３０℃での粘度差が少なくとも５００センチポイズである、請求項１に記載の相分離インク。
【請求項８】
結晶化可能な要素とアモルファス要素の重量％での比率が、結晶化可能な要素とアモルファス要素を合わせた合計重量を基準として、６０：４０〜９５：５重量％である、請求項１に記載の相分離インク。
【請求項９】
（１）インクジェット印刷装置に、インク吐出の第１の温度から、前記第１の温度よりも低い、少なくとも１種類の結晶化可能な要素の結晶化を開始させるのに十分な第２の温度まで冷却するにつれて結晶化する材料を含む、少なくとも１種類の結晶化可能な要素と、前記第２の温度でアモルファスのままである材料を含む少なくとも１種類のアモルファス要素と、任意要素の着色剤とを含む相分離インクを組み込み、ここで、少なくとも１種類の結晶化可能な要素と、少なくとも１種類のアモルファス要素は、前記第１の温度では溶融した単一相の状態であり、前記第２の温度で、相分離インクは、少なくとも１種類の結晶化可能な要素を含む結晶相と、少なくとも１種類のアモルファス要素を含むアモルファス相とを含み、
前記少なくとも１種類の結晶化可能な要素が、１，６−ヘキサンジオール−ビス（４−メトキシベンゾエート）エステルであり、前記少なくとも１種類のアモルファス要素が、クエン酸  トリ−ＤＬ−メンチルであり、
（２）このインクを溶融させることと、
（３）溶融したインクの液滴を、中間転写体の上に画像の模様になるように放出するか、または最終的な画像を受け入れる基材の上に直接放出することと、
（４）中間転写体を用いる場合、画像を最終的な画像を受け入れる基材に転写することとを含む、プロセス。
【発明の詳細な説明】
【背景技術】
【０００１】
本明細書に、第１のインク吐出温度から、第１のインク吐出温度よりも低い、少なくとも１種類の結晶化可能な要素の結晶化を開始させるのに十分な第２の温度まで冷却するにつれて結晶化する材料を含む少なくとも１種類の結晶化可能な要素と；第２の温度ではアモルファスのままである材料を含む、少なくとも１種類のアモルファス要素と；任意要素の着色剤とを含み、少なくとも１種類の結晶化可能な要素と、少なくとも１種類のアモルファス要素は、第１のインク吐出温度では溶融した単一相の状態であり、第２の温度で、相分離インクは、少なくとも１種類の結晶化可能な要素を含む結晶相と、少なくとも１種類のアモルファス要素を含むアモルファス相とを含み、少なくとも１種類の相分離インクのアモルファス相は、最終的な画像を受け入れる基材にかなりの量が浸透し、少なくとも１種類の相分離インクの結晶相は、かなりの量が最終的な画像を受け入れる基材の表面にとどまっている、転相インクが開示されている。
【０００２】
インクジェットデバイスは、当該技術分野で既知であるため、このデバイスを本明細書で詳細に記載する必要はない。米国特許第６，５４７，３８０号（その全体が本明細書に参考として組み込まれる）に記載されるように、インクジェット印刷システムには、一般的に、連続流式とドロップオンデマンド式の２種類がある。連続流式インクジェットシステムでは、インクは、少なくとも１個のオリフィスまたはノズルを通り、加圧された連続流の状態で放出される。この連続流に摂動を加えると、オリフィスから所定の距離で液滴へと分解される。この分解点で、液滴は、デジタルデータ信号にしたがって帯電し、再循環するためのガターに向けるため、または、記録媒体の特定の位置に向けるために、それぞれの液滴の軌跡を調節する静電場を通る。ドロップオンデマンドシステムでは、液滴は、デジタルデータ信号にしたがって、オリフィスから記録媒体の所定位置へと直接排出される。記録媒体の上に配置される予定がない場合には、液滴は作られないか、排出されない。
【０００３】
ドロップオンデマンド式インクジェットシステムには、少なくとも３種類のシステムがある。ドロップオンデマンドシステムのひとつは、主な要素として、一端にノズルを備え、他端の近くに圧電式トランスデューサを備える、インクが充填されたチャネルまたは経路を含み、圧力パルスを作り出す圧電式デバイスである。別の種類のドロップオンデマンドシステムは、音響インク印刷として知られており、音波ビームが物体に衝突すると、物体に対して放射圧を生じる。したがって、音波ビームが、液溜まりの液体／空気界面のような自由表面に下から衝突すると、液溜まりの表面に対して生じる放射圧は、打ち消す力である表面張力があるものの、液溜まりから個々の液滴を放出させるのに十分に高レベルに到達することになる。液溜まりの表面または表面付近でビームを集光させると、所与の入力電力で生じる放射圧が大きくなる。さらに別の種類のドロップオンデマンドシステムは、サーマルインクジェットまたはバブルジェットとして知られており、高速の液滴を生成する。この種類のドロップオンデマンドシステムの主な要素は、一端にノズルを備え、ノズル付近に熱を発生するレジスタを備える、インクが充填されたチャネルである。デジタル情報をあらわす印刷信号は、オリフィスまたはノズルの付近にある各インク経路の中の抵抗層を通る電流パルスを生じ、すぐ近くにあるインク媒剤（通常は水）をほぼ瞬時に蒸発させ、泡を生じる。オリフィスに存在するインクは、この泡が大きくなるにつれて、加速した液滴として外に出される。
【０００４】
基材または中間転写体に直接印刷する転相インクまたは固体インクを利用する圧電式インクジェットデバイスの典型的な設計（例えば、米国特許第５，３７２，８５２号（その全体が本明細書に参考として組み込まれる）に記載されるもの）では、インク吐出ヘッドに対して基材（画像を受け入れる部材または中間転写体）が４〜１８回転する（段階的に移動する）間、着色したインクを適切に吐出することによって、画像が塗布される。すなわち、各回転の間、印刷ヘッドを基材に対して少し並進させる。このアプローチは、印刷ヘッドの設計を単純化し、小さく移動させることによって、液滴の位置決めを良好に行う。吐出部を操作する温度で、液体インクの液滴が印刷デバイスから放出され、インク滴が、直接、または加熱した中間転写ベルトまたは中間転写ドラムを介して記録基材表面に接触すると、インク滴はすばやく固化し、固化したインク滴の所定の模様が作られる。
【０００５】
サーマルインクジェットプロセスは、十分に知られており、例えば、米国特許第４，６０１，７７７号、第４，２５１，８２４号、第４，４１０，８９９号、第４，４１２，２２４号および第４，５３２，５３０号に記載されており、それぞれの開示内容は、全体が本明細書に参考として組み込まれる。
【０００６】
上述のように、インクジェット印刷プロセスは、室温で固体であり、高温では液体であるインクを使用してもよい。このようなインクは、ホットメルトインクまたは転相インクと呼ばれることがある。例えば、米国特許第４，４９０，７３１号（その全体が本明細書に参考として組み込まれる）は、紙のような基材に印刷するために固体インクを分配する装置を開示している。ホットメルトインクを使用するサーマルインクジェット印刷プロセスでは、印刷装置内のヒーターで固体インクを溶融させ、従来のサーマルインクジェット印刷と同様の様式で、液体として利用する（すなわち、吐出する）。印刷基材と接触したら、溶融インクはすばやく固化し、着色剤は、毛細管作用によって基材（例えば、紙）内部に入り込むのではなく、基材の表面にかなりの量が留まり、一般的に液体インクを用いて得られるものよりも印刷密度を高くすることができる。したがって、インクジェット印刷に転相インクを用いる利点は、取り扱い中にインクがこぼれる可能性がないこと、広範囲の印刷密度および印刷品質を与えること、紙のしわまたは歪みが最低限になること、ノズルに蓋をしなくても、ノズルが目詰まりする危険性がなく、無期限に印刷しない期間が可能になることである。
【０００７】
圧電式インクジェット印刷用の固体インクは、インクが中間転写ドラムに吐出される転写固定モードでうまく印刷されるように設計されている。転写固定印刷プロセスでは、インクは、吐出温度（広範囲には、約７５℃〜約１８０℃以下、典型的には、約１１０℃〜約１４０℃）からドラム温度（典型的には、約５０℃〜約６０℃）まで冷却され、その後、実質的に固相として、インクが紙基材に圧着される。このようなプロセスは、鮮明な画像、吐出部を使用する際の経済性、多孔性紙間での基材の自由度といった多くの利点を与える。しかし、このようなインクの設計は、コーティングされた紙に塗布する場合には問題となることがある。一般的に、このインクおよび印刷プロセスは、引っかき、折り曲げ、摩擦応力のような紙を取り扱うときの応力に応答して、十分な画像耐久性を与えることができない場合がある。さらに、良好な転写固定挙動を与えるインク設計の鍵となる要素は、必要ではないか、紙に直接インクをつける構造において望ましい場合がある。
【０００８】
現時点で入手可能な転相インクまたは固体インクによる印刷プロセスは、これらの意図する目的に適している。しかし、紙に対する画像の接着性向上、画像耐久性の向上、機械応力に対する堅牢性の向上、表面光沢レベルを含む画像特性の向上といった改良された性質を与える印刷プロセスおよび転相インクが依然として必要とされている。さらに、転相インクを紙に直接印刷するプロセスも依然として必要とされている。
【０００９】
上のそれぞれの米国特許および特許公開公報の適切な要素およびプロセスの局面が、本開示内容の実施形態において選択されてもよい。さらに、本出願全体で、種々の刊行物、特許、公開された特許出願は、特定する引用によって参照されている。本出願で参照されている刊行物、特許、公開された特許出願の開示内容は、本発明に関連する技術水準をもっと完全に記述するために、本開示に参考として組み込まれる。
【発明の概要】
【００１０】
第１のインク吐出温度から、第１のインク吐出温度よりも低い、少なくとも１種類の結晶化可能な要素の結晶化を開始させるのに十分な第２の温度まで冷却するにつれて結晶化する材料を含む少なくとも１種類の結晶化可能な要素と；第２の温度ではアモルファスのままである材料を含む、少なくとも１種類のアモルファス要素と；任意要素の着色剤とを含み、少なくとも１種類の結晶化可能な要素と、少なくとも１種類のアモルファス要素は、第１のインク吐出温度では溶融した単一相の状態であり、第２の温度で、相分離インクは、少なくとも１種類の結晶化可能な要素を含む結晶相と、少なくとも１種類のアモルファス要素を含むアモルファス相とを含み、少なくとも１種類の相分離インクのアモルファス相は、最終的な画像を受け入れる基材にかなりの量が浸透し、少なくとも１種類の相分離インクの結晶相は、かなりの量が最終的な画像を受け入れる基材の表面にとどまっている、転相インクが記載されている。
【００１１】
また、（１）インクジェット印刷装置に、第１のインク吐出温度から、第１のインク吐出温度よりも低い、少なくとも１種類の結晶化可能な要素の結晶化を開始させるのに十分な第２の温度まで冷却するにつれて結晶化する材料を含む、少なくとも１種類の結晶化可能な要素と；第２の温度でアモルファスのままである材料を含む少なくとも１種類のアモルファス要素と；任意要素の着色剤とを含む転相インクを組み込み、ここで、少なくとも１種類の結晶化可能な要素と、少なくとも１種類のアモルファス要素は、第１のインク吐出温度では溶融した単一相の状態であり、第２の温度で、相分離インクは、少なくとも１種類の結晶化可能な要素を含む結晶相と、少なくとも１種類のアモルファス要素を含むアモルファス相とを含み、少なくとも１種類の相分離インクのアモルファス相が、最終的な画像を受け入れる基材にかなりの量が浸透し、少なくとも１種類の相分離インクの結晶相が、かなりの量が最終的な画像を受け入れる基材の表面にとどまっていることと；（２）このインクを溶融させることと；（３）溶融したインクの液滴を、中間転写体の上に画像の模様になるように放出するか、または最終的な画像を受け入れる基材の上に直接放出することと；（４）場合により、中間転写体を用いる場合、画像を最終的な画像を受け入れる基材に転写することとを含む、プロセスが記載されている。
【図面の簡単な説明】
【００１２】
【図１】図１は、比較例の印刷物の断面（左側の写真）と、本開示による印刷物（右側の写真）とを示す顕微鏡写真である。
【図２】図２は、本開示の一実施形態にかかる印刷物の断面を示す顕微鏡写真である。
【図３】図３は、本開示にしたがって印刷した印刷済インクの図（左側の図解）および顕微鏡写真（右側の写真）である。
【図４】図４は、本開示にしたがって、インクが紙のトップコートに部分的に浸透しているが、紙基材には浸透していないことを示す顕微鏡写真である。
【図５】図５は、比較例の印刷プロセスにしたがって、インクが紙のトップコートにも紙基材にも浸透していないことを示す顕微鏡写真である。
【図６】図６は、比較例のインクおよび本開示の２種類のインクについて、温度（ｘ軸、℃）に対する複素粘度（ｙ軸、センチポイズ）を示すグラフである。
【図７】図７は、本開示の５種類のインクについて、温度（ｘ軸、℃）に対する複素粘度（ｙ軸、センチポイズ）を示すグラフである。
【発明を実施するための形態】
【００１３】
第１のインク吐出温度から、第１のインク吐出温度よりも低い、少なくとも１種類の結晶化可能な要素の結晶化を開始させるのに十分な第２の温度まで冷却するにつれて結晶化する材料を含む少なくとも１種類の結晶化可能な要素と；第２の温度ではアモルファスのままである材料を含む、少なくとも１種類のアモルファス要素と；任意要素の着色剤とを含む相分離インクが記載され、ここで、少なくとも１種類の結晶化可能な要素と、少なくとも１種類のアモルファス要素は、第１のインク吐出温度では溶融した単一相の状態であり、第１のインク吐出温度は、１００℃〜１４０℃であり、第２の温度は、２０℃〜１２０℃、６０℃〜１２０℃、２０℃〜１００℃、２０℃〜８０℃であり、この第２の温度で、相分離インクは、少なくとも１種類の結晶化可能な要素を含む結晶相と、少なくとも１種類のアモルファス要素を含むアモルファス相とを含み、少なくとも１種類の相分離インクのアモルファス相が、最終的な画像を受け入れる基材にかなりの量で浸透し、少なくとも１種類の相分離インクの結晶相が、かなりの量が最終的な画像を受け入れる基材の表面にとどまっている。
【００１４】
結晶化可能な要素は、インク吐出温度から冷却するにつれて迅速に結晶化し、一方、アモルファス要素は、インク吐出温度から冷却してもアモルファスのままであり、粘度は上昇するが移動する状態のままである。
【００１５】
紙の上にあるインク画像の形態は、画像の堅牢性を決定づけるのに大きな役割を果たすことがある。紙に深く染みこんだインクは、紙自体が損傷を受けなければインクも損傷することがないので、紙自体の堅牢性に近いだろう。このようなインクは、紙の裏側にまで透けた、きわめて目立つ好ましくない画像を与えてしまうだろう。本明細書の相分離インクは、コーティングされた紙に部分的にインクが浸透する性質を有する。紙表面の薄いコーティングにインクが染みこむことによって、部分的なインクの浸透が行われる。ほとんどの紙で、コーティングは、炭酸カルシウムおよび／またはカオリンクレーから構成されており、少量のポリマーバインダーを含んでいる。本明細書の相分離インクは、紙−コーティングに対するこのような好ましい浸透挙動を示すインク材料特性をもつ。この相分離インク組成物は、紙のコーティングには浸透するが、紙繊維には浸透しない。
【００１６】
画像を受け入れる基材の表面で、インクの結晶相の厚みは、１０マイクロメートルである。インクのアモルファス相は、最終的に画像を受け入れる基材のトップコートに、最大で深さ１０マイクロメートルまで浸透する。
【００１７】
本明細書の相分離インクは、吐出温度では単一相を含んでいてもよく、冷却すると、１相が結晶性であり、１相がアモルファスである２相を含んでいてもよく、結晶相は、別個のアモルファス相よりも大幅に移動性が低く、アモルファス相は、画像を受け入れる基材のコーティングされた紙基材のトップコート層に浸透することができ、一方、結晶相は、浸透することなく、トップコート層の上にかなりの量で存在するか、完全にとどまる。驚くべきことに、相分離するインクの結晶性要素およびアモルファス要素には粘度差がないが、結晶性転相要素は迅速に結晶化し、これによって、依然として移動性のアモルファス要素が紙コーティングおよび紙繊維に浸透する深さが決まることを発見した。結果として、画像表面は、結晶性材料の含有量が多くなっており、紙コーティングに浸透するインク部分は、アモルファス性が高い。着色剤は、アモルファス相が多い状態を好むことがわかっている。着色剤は、結晶相よりもアモルファス相に高い親和性を示し、その結果、着色剤は、かなりの部分が、アモルファス相とともに最終的な画像を受け入れる基材に浸透する。特定の実施形態では、少なくとも１種類の結晶化可能な要素が結晶化することによって、着色剤がアモルファス相に入る。
【００１８】
このプロセスは、特に、最終的に画像を受け入れる基材が紙である場合、１つ以上の相分離インクを、最終的な画像を受け入れる基材の上に直接配置する直接印刷プロセスであってもよい。紙（ＤＴＰ）インクジェット印刷の設計概念に関し、インクは、吐出温度と本質的に同じ温度で紙に衝突する（吐出温度は、典型的には、１００℃〜１４０℃である）。インクが吐出温度から冷えるにつれて、本明細書のインクは、あるインク要素が迅速に結晶化し、別のインク要素はアモルファス状態のままであり、相分離させることができる。アモルファス相は、紙のコーティングに浸透し続け、着色剤のほとんどがアモルファス相とともに運ばれてもよい。結晶性材料の上側層は、色があまり集約していない保護コーティングとして作用し、画像の機械的損傷に対する耐性を高める。本明細書の相分離インク材料は、コーティング層の下にある紙には浸透せず（浸透深さは１０マイクロメートル）、したがって、印刷物が透けて見えるという欠陥がない。少なくとも１種類の相分離インクの結晶相は、かなりの部分が、最終的な画像を受け入れる基材の表面にとどまっており、基材の上に保護コーティングを与える。
【００１９】
本明細書の相分離インクは、分注温度またはインク吐出温度に対応する第１の温度で、溶融し、分離していない状態であり、つまり、溶融した液体の単一相であり、また、相分離インクの少なくとも１つの要素の結晶化を開始させるのに十分な第２の温度では複数相の状態であり、第２の温度で、相分離インクが結晶相とアモルファス相とを含む、インクを含む。つまり、相分離インクは、第２の温度で結晶化する少なくとも１つの要素と、第２の温度でアモルファスである少なくとも１つの要素とを含んでいてもよい。
【００２０】
結晶性要素または結晶化可能な要素は、構成要素である原子、分子またはイオンが、３次元の空間全体にわたって規則的な繰り返しパターンで整列した固体材料を意味する。本開示の結晶性材料は、１０℃／分、−５０℃から２００℃、次いで−５０℃までの示差走査熱量測定ＤＳＣによって溶融ピークと結晶化ピークを示す。
【００２１】
アモルファス要素は、結晶構造を示さない固体材料を意味する。つまり、原子または分子が局所的に規則的であってもよいが、その規則性は長時間に及ぶものではない。本開示のアモルファス材料は、１０℃／分、−５０℃から２００℃、次いで−５０℃までのＤＳＣによって、Ｔｇ（ガラス転移温度）をもつが、結晶化ピークおよび溶融ピークを示さない。
【００２２】
結晶性要素は、望ましい特性をもち、選択したアモルファス要素と混和性である任意の適切な結晶性要素であってもよい。結晶性要素は、任意の適切な融点をもっていてもよい。本明細書の結晶性要素は、融点が４０℃〜１５０℃、５０℃〜１４５℃、または５５℃〜１４０℃である。いくつかの実施形態では、本明細書の少なくとも１種類の結晶性要素は、示差走査熱量測定によって１０℃／分の速度で決定した場合、融点が１５０℃未満である。
【００２３】
結晶性要素は、任意の適切な結晶化温度をもっていてもよく、示差走査熱量測定によって１０℃／分の速度で決定した場合、例えば、３０℃〜１４０℃、３１℃〜１２５℃、または３２℃〜１２０℃であってもよい。他の実施形態では、本明細書の少なくとも１種類の結晶性要素は、６５℃より高く、１４０℃未満の結晶化温度をもつ。
【００２４】
結晶化可能な要素の結晶化温度は、インク中に他の材料が存在すること、または紙または印刷プロセスの環境のような種々の因子によって下がることがある。少なくとも１種類の結晶化可能な要素は、再結晶化温度が、３０℃〜１３５℃、または３０℃〜１１０℃、または３０℃〜１００℃である。
【００２５】
少なくとも１種類の結晶化可能な要素は、１００℃〜１４０℃の温度での粘度が、１センチポイズ（ｃｐｓ）〜２２ｃｐｓ、または２ｃｐｓ〜１５ｃｐｓ、または２ｃｐｓ〜１１ｃｐｓである。特定の実施形態では、少なくとも１種類の結晶化可能な要素は、１１０℃を超える温度で、粘度が２〜５０センチポイズである。ある特定の実施形態では、少なくとも１種類の結晶化可能な要素は、１４０℃での粘度が２〜５０センチポイズである。
【００２６】
結晶化可能な要素は、エステル、芳香族アミド、芳香族エーテル、ジウレタン、オキサゾリン、およびこれらの混合物および組み合わせからなる群から選択されてもよい。結晶性要素または結晶化可能な要素を表１に示す。
【表１】
0005851924.tif 000002
【００２７】
＊サンプルを、加熱／冷却／加熱法を用い、１０℃／分、−５０℃から２００℃、次いで−５０℃までのＱ１０００  Ｄｉｆｆｅｒｅｎｔｉａｌ  Ｓｃａｎｎｉｎｇ  Ｃａｌｏｒｉｍｅｔｅｒ（ＴＡ  Ｉｎｓｔｒｕｍｅｎｔｓ）で測定した。中点の値を引用している。
【００２８】
＊＊粘度は、ＡＲＥＳ流体レオメーターＲＦＳ３（ＴＡ  ｉｎｓｔｒｕｍｅｎｔｓ）にＰｅｌｔｉｅｒ加熱プレートを取り付け、２５ミリメートルの平行板を用いて測定した。使用した方法は、高温から低温まで５℃ずつ下げていく温度スイープ法であり、それぞれの温度の間のソーク（平衡）時間は１２０秒であり、周波数は１Ｈｚで一定であった。
【００２９】
結晶性要素は、米国特許出願第１３／０９５，０２８号（まだ割り当てられていない）、代理人整理番号２０１０１５９１−ＵＳ−ＮＰに記載されている結晶性芳香族モノエステルまたは結晶性芳香族アミド、米国特許出願第１３／０９５，５５５号（まだ割り当てられていない）、代理人整理番号２０１０１０９４−ＵＳ−ＮＰに記載されている結晶性ジエステル、米国特許出願第１３／０９５，７１５号（まだ割り当てられていない）、代理人整理番号２０１０１１４１−ＵＳ−ＮＰに記載されている酒石酸の結晶性エステル、米国特許出願第１３／０９５，７７０号（まだ割り当てられていない）、代理人整理番号２０１０１１４２−ＵＳ−ＮＰに記載されている結晶性芳香族アミド、米国特許出願第１３／０９５，１７４号（まだ割り当てられていない、代理人整理番号２０１００００７−ＵＳ−ＮＰ）および米国特許出願第１３／０９５，２２１号（まだ割り当てられていない）、代理人整理番号２０１００００８−ＵＳ−ＮＰ）に記載されている結晶性オキサゾリン化合物であってもよい。
【００３０】
結晶性要素は、ヒドロキシル基またはアミノ基を含む化合物と、カルボン酸基または酸塩化物基を含む化合物とのエステル化反応またはアミド化反応によって調製されてもよい。また、結晶性要素は市販もされている。
【００３１】
結晶性要素は、同一出願人による同時係属中の特許出願第13/095,221号、代理人整理番号２０１００００８−ＵＳ−ＮＰおよび米国特許出願第13/095,174号（代理人整理番号２０１００００７−ＵＳ−ＮＰ）に記載されているような置換オキサゾリン化合物またはオキサゾリン誘導体から選択されてもよく、以下の一般的な構造であらわされ、
【化１】
0005851924.tif 000003
【００３２】
式中、Ｒ１は、炭素原子が１〜６０個のアルキル基であり、Ｒ２、Ｒ３、Ｒ４およびＲ５は、同じであっても異なっていてもよく、炭素原子を１〜６０個含む基であり、例えば、Ｒ２、Ｒ３、Ｒ４およびＲ５は、ヒドロキシルアルキル基−（ＣＨ２）ｎ−ＯＨであってもよく、ここで、ｎは１〜６０の整数であるか、または、Ｒ２、Ｒ３、Ｒ４およびＲ５は、アルキルエステル基−（ＣＨ２）ｎ−Ｏ２Ｃ−（ＣＨ２）ｍＣＨ３であってもよく、ここで、ｎは、１〜７の整数であり、ｍは、１〜６０の整数である。
【００３３】
オキサゾリン化合物の例を表２に示す。表２の化合物１〜６は、ヒドロキシアルキルで置換されたモノオキサゾリン、およびヒドロキシアルキルで置換されたモノオキサゾリンの脂肪族エステルであり、すべて結晶性であり、鋭い融点および鋭い結晶化温度を示し、相分離インク組成物中で結晶性薬剤として適切であろう。表２の化合物７〜１１は、芳香族オキサゾリンおよび芳香族オキサゾリンエステル誘導体であり、一般的にアモルファス性を示し、インクジェット印刷用転相インクを含む種々のインク組成物のバインダー樹脂として適切であろう。
【表２−１】
0005851924.tif 000004
【表２−２】
0005851924.tif 000005
【００３４】
アモルファス要素は、印刷済画像に粘着性を与え、堅牢性を付与する。望ましいアモルファス材料は、１２０℃よりも高い温度では比較的低粘度である（＜１０３ｃｐｓ、または１〜５００ｃｐｓ、または５〜３００ｃｐｓ）が、室温では粘度が非常に大きい（＞１０５ｃｐｓ）。１２０℃よりも高い温度で低粘度であることは、配合物の自由度を広くし、一方、室温での粘度が高いことで堅牢性を付与する。
【００３５】
少なくとも１種類のアモルファス要素は、１４０℃で粘度が１０〜５００センチポイズである。さらなる実施形態では、少なくとも１種類のアモルファス要素は、３０℃〜１２０℃未満の温度で粘度が１０５センチポイズよりも高いか、または、１０６ポイズよりも高い。ある特定の実施形態では、少なくとも１種類のアモルファス要素は、３０℃での粘度が、１０５センチポイズよりも高い。
【００３６】
特定の実施形態では、少なくとも１種類の結晶化可能な要素と、少なくとも１種類のアモルファス要素の粘度差は、３０℃で少なくとも５００センチポイズである。
【００３７】
アモルファス材料は、ＤＳＣ（１０℃／分、−５０から２００℃、次いで−５０℃まで）によって、ガラス転移温度（Ｔｇ）をもつが、結晶化ピークおよび溶融ピークを示さない。Ｔｇ値は、インクに望ましい靱性および可とう性を付与するために、典型的には、−５℃〜５０℃、または−５℃〜４０℃、または−５℃〜３５℃である。一実施形態では、少なくとも１種類のアモルファス要素は、ガラス転移温度が−５℃〜５０℃である。選択されたアモルファス材料は、分子量が低く、例えば、１０００ｇ／ｍｏｌ未満、または１００〜１０００ｇ／ｍｏｌ、または２００〜１０００ｇ／ｍｏｌ、または３００〜１０００ｇ／ｍｏｌである。ポリマーなどの高分子量アモルファス材料は、高温では粘性および粘着性の液体であるが、望ましい温度では圧電式印刷ヘッドから吐出することができないほど粘度が高くなる。
【００３８】
アモルファス要素は、エステル、オキサゾリン、ジウレタン、およびこれらの混合物および組み合わせからなる群から選択されてもよい。
【００３９】
アモルファス要素は、同一出願人による同時係属中の特許出願第１３／０９５，７９５号（代理人整理番号２０１００８６８−ＵＳ−ＮＰ）、同一出願人による同時係属中の特許出願第１３／０９５，０１５号、代理人整理番号２０１０１３５８−ＵＳ−ＮＰ、同一出願人による同時係属中の特許出願第１３／０９５，７８４号、代理人整理番号２０１０１１４０−ＵＳ−ＮＰに記載されているような、アモルファス酒石酸エステルおよびアモルファスクエン酸エステルから選択されてもよい。
【００４０】
アモルファス要素は、同一出願人による同時係属中の特許出願第１３／０９５，０１５号、代理人整理番号２０１０１３５８−ＵＳ−ＮＰに記載されるように調製することができる。
【００４１】
アモルファス要素は、クエン酸トリエステルを含んでいてもよい。クエン酸トリエステルは、任意の適切な方法によって調製することができる。いくつかの実施形態では、クエン酸トリエステルは、以下の反応スキームにしたがって調製することができる。
【化２】
0005851924.tif 000006
【００４２】
酒石酸およびクエン酸の誘導体である適切なアモルファス材料の例を、表３に示す。
【表３】
0005851924.tif 000007
【００４３】
＊サンプルを、１０℃／分の速度で、−５０℃から２００℃、次いで−５０℃までのＱ１０００  Ｄｉｆｆｅｒｅｎｔｉａｌ  Ｓｃａｎｎｉｎｇ  Ｃａｌｏｒｉｍｅｔｅｒで測定した。中点の値を引用している。
【００４４】
＊＊粘度は、ＡＲＥＳ流体レオメーターＲＦＳ３にＰｅｌｔｉｅｒ加熱プレートを取り付け、２５ミリメートルの平行板を用いて測定した。使用した方法は、高温から低温まで５℃ずつ下げていく温度スイープ法であり、それぞれの温度の間のソーク（平衡）時間は１２０秒であり、周波数は１Ｈｚで一定であった。
【００４５】
表４は、アモルファスの特性を示し、本明細書の転相インクのアモルファスバインダー樹脂として用いるのに適したダイマーオキサゾリン化合物の構造の例を示す。
【表４−１】
0005851924.tif 000008
【表４−２】
0005851924.tif 000009
【００４６】
いくつかの実施形態では、アモルファス要素は、Ｌ−酒石酸ジＬ−メンチルを含み、結晶化可能な要素は、Ｌ−酒石酸ジフェネチルを含む。他の実施形態では、アモルファス要素は、クエン酸  トリ−ＤＬ−メンチル（ＴＭＣ）を含み、結晶化可能な要素は、ビス（４−メトキシフェニル）オクタンジオエートを含む。
【００４７】
結晶性要素は、結晶性要素およびアモルファス要素を合わせた合計重量を基準として、６０〜９５重量％で与えられる。
【００４８】
アモルファス要素は、結晶性要素およびアモルファス要素を合わせた合計重量を基準として、５〜４０重量％で与えられる。
【００４９】
結晶性要素とアモルファス要素との比率は、結晶性要素およびアモルファス要素を合わせた合計重量を基準として、６０：４０〜９５：５重量％である。結晶性要素とアモルファス要素との重量比は、結晶性要素およびアモルファス要素を合わせた合計重量を基準として、６５：３５〜９５：５重量％、または７０：３０〜９０：１０重量％である。ある種の実施形態では、結晶性要素とアモルファス要素との重量比は、９５：５、８０：２０または６０：４０である。他の実施形態では、結晶性要素とアモルファス要素との重量比は、７０：３０、５０：５０または３０：７０である。
【００５０】
相分離インクは、任意要素の着色剤を任意の望ましい量または有効な量、インクの０．１重量％〜５０重量％でさらに含んでいてもよい。インク媒剤に溶解または分散させることができるものであれば、染料、顔料、これらの混合物などを含む任意の望ましい着色剤または有効な着色剤を用いてもよい。
【００５１】
インクは、場合により、酸化防止剤を含んでいてもよい。
【００５２】
相分離インク要素を撹拌し、加熱しつつ合わせ、相分離インクを作成してもよい。インクキャリアの要素を一緒に混合した後、この混合物を少なくとも融点まで（例えば、６０℃〜１５０℃まで）加熱してもよいが、これに限定されない。
【００５３】
本明細書のインク組成物は、一般的に、９５℃〜１５０℃の吐出温度で溶融粘度が１センチポイズ〜１４センチポイズである。本明細書の相分離インクは、吐出温度での粘度が、２センチポイズから１２センチポイズ未満である。いくつかの実施形態では、本明細書の相分離インクは、５０℃〜１４０℃の吐出温度での粘度が１２センチポイズ未満である。別の実施形態では、本明細書の相分離インクは、１４０℃の吐出温度で、粘度が２〜１２センチポイズである。
【００５４】
本明細書の相分離インクを、（１）インクジェット印刷装置に、第１のインク吐出温度から、第１のインク吐出温度よりも低い、少なくとも１種類の結晶化可能な要素の結晶化を開始させるのに十分な第２の温度まで冷却するにつれて結晶化する材料を含む、少なくとも１種類の結晶化可能な要素と；第２の温度ではアモルファスのままである材料を含む、少なくとも１種類のアモルファス要素と；任意要素の着色剤とを含む転相インクを組み込み、ここで、少なくとも１種類の結晶化可能な要素と、少なくとも１種類のアモルファス要素は、第１のインク吐出温度では溶融した単一相の状態であり、第２の温度で、相分離インクは、少なくとも１種類の結晶化可能な要素を含む結晶相と、少なくとも１種類のアモルファス要素を含むアモルファス相とを含み、少なくとも１種類の相分離インクのアモルファス相が、最終的な画像を受け入れる基材にかなりの量が浸透し、少なくとも１種類の相分離インクの結晶相が、かなりの量が最終的な画像を受け入れる基材の表面にとどまっていることと；（２）このインクを溶融させることと；（３）溶融したインクの液滴を、中間転写体の上に画像の模様になるように放出するか、または最終的な画像を受け入れる基材の上に直接放出することと；（４）場合により、中間転写体を用いる場合、最終的な画像を受け入れる基材に画像を転写することとを含むプロセスで用いてもよい。
【００５５】
任意の適切な基材または記録シートを用いてもよい。特定の実施形態では、最終的な画像を受け入れる基材は、コーティングされた紙である。別の特定的な実施形態では、最終的な画像を受け入れる基材は、クレイコーティングされた紙である。
【００５６】
いくつかの実施形態では、最終的な画像を受け入れる基材は、基材層と、基材層の第１の表面の上に配置されているトップコート層と、場合により、基板層の反対側の第２の表面の上に配置されている底部コート層とを備え、インク画像は、トップコート層の上に配置されており、少なくとも１種類の相分離インクのアモルファス相は、最終的な画像を受け入れる基材のトップコート層に、最大で深さ１０マイクロメートルまでにかなりの部分が浸透し、少なくとも１種類の相分離インクの結晶相は、最終的な画像を受け入れる基材のトップコート層表面にかなりの部分がとどまっている。基材層は、紙を含む。
【実施例】
【００５７】
（実施例１）
結晶性の転相オキサゾリン要素の調製
【化３】
0005851924.tif 000010
１リットルのＰａｒｒ反応器に、ダブルタービンアジテータ、蒸留装置を取り付け、これにドデカン酸（２００グラム；ＳＩＧＭＡ−ＡＬＤＲＩＣＨ、ミルウォーキー、ＷＩ）、トリス（ヒドロキシメチル）アミノ−メタン（９２グラム；ＥＭＤ  Ｃｈｅｍｉｃａｌｓ）、触媒としてＦＡＳＣＡＴ（登録商標）４１００（０．４５グラム；Ａｒｋｅｍａ  Ｉｎｃ）を入れた。内容物を２時間かけて１６５℃まで加熱した後、２時間かけて温度を２０５℃まで上げ、この間に、水蒸留物が蒸留受け器に集まった。次いで、反応器の圧力を１時間で１〜２ｍｍＨｇまで下げた後、容器に取り出し、室温まで冷却した。酢酸エチル（２．５部）とヘキサン（１０部）の混合物中で生成物を穏やかに加熱しつつ溶解し、次いで、室温まで冷却し、白色顆粒状粉末として純粋な生成物を結晶化させることによって生成物を精製した。ピーク融点（ＤＳＣ）は、９９℃であると決定された。この材料のレオロジー分析を、ＡＲＥＳ流体レオメーターＲＦＳ３（振動数１Ｈｚ、２５ミリメートルの平行板の形状、歪み２００％を加える）を用い、１３０℃から４０℃まで温度を下げていき、測定した。この材料は、１３０℃で８．２ｃｐｓの溶融粘度を示し、結晶化開始温度は９５℃であり、ピーク粘度は４．５×１０６ｃｐｓであり、ピーク結晶化温度は８５℃であった。
【００５８】
（実施例２）
オキサゾリンインクのアモルファスバインダー樹脂の調製
工程Ｉ：ダイマーオキサゾリンテトラ−アルコール前駆体の合成
【化４】
0005851924.tif 000011
１リットルのＰａｒｒ反応器に、ダブルタービンアジテータ、蒸留装置を取り付け、（順に）１，１２−ドデカン二酸（２９１グラム；ＳＩＧＭＡ−ＡＬＤＲＩＣＨ）、トリス−（ヒドロキシメチル）−アミノメタン（３０６．９グラム；ＥＭＤ  Ｃｈｅｍｉｃａｌｓ）、ＦＡＳＣＡＴ（登録商標）４１００触媒（１．０ｇ）を入れた。反応混合物を２時間かけて内温が１６５℃になるまで加熱した後、さらに２時間かけて温度を２０５℃まで上げ、この間に、水蒸留物が蒸留受け器に集まった。次いで、反応器の圧力を１時間で約１〜２ｍｍＨｇまで下げた後、容器に取り出し、冷却した。粗生成物の収量は約４８０グラムであり、非常に固い褐色のガラス状樹脂であった（１Ｈ−ＮＭＲで概算すると純度８０％）。まず、この粗化合物を沸騰したメタノールに溶解し、次いで、熱いまま濾過して不溶性物質を除去し、次いで室温まで徐々に冷却し、再結晶化した生成物を得ることによって生成物を精製した。減圧濾過し、冷たいメタノールで洗浄した後、純粋な化合物が白色顆粒状粉末として得られ、ピーク融点は１７０℃を超えていた（ＤＳＣによる）。
【００５９】
工程ＩＩ：アモルファスバインダー樹脂、オキサゾリン化合物の混合物の調製
【化５】
0005851924.tif 000012
【００６０】
１リットルのステンレス製ジャケット付きＢｕｃｈｉ反応器に蒸留凝縮器、４ブレードインペラ、熱電対を取り付け、これに、３０．４グラム（０．０７５ｍｏｌ）の工程Ｉのダイマーオキサゾリンテトラアルコール、２２８．２グラム（１．５０ｍｏｌ）の４−メトキシ安息香酸、５１．４８グラム（０．４２５ｍｏｌ）のトリス（ヒドロキシメチル）アミノメタン（９８％）、０．２６グラム（１．２ｍｍｏｌ）のＦＡＳＣＡＴ（登録商標）４１００触媒をこの順に入れた。混合物を撹拌することなく、５０ｋＰａの窒素雰囲気下で加圧しつつ、ジャケット温度を１６０℃まで上げて加熱した。この温度で撹拌を始め、ジャケット温度を３０分かけて１８０℃まで徐々に上げ、次いで、この温度を２時間維持した。この間、縮合反応から得られる水蒸留物を集めた（１０グラム）。次いで、ジャケットの温度を１９０℃まで上げ、この温度を１時間維持し、もっと多くの水蒸留物が生成した。減圧度を約１０ｔｏｒｒまで下げ、さらに１時間この状態にすると、水蒸留物が約１０グラム生成した。水蒸留物が集まらなくなったら、１３０℃まで冷却することによって反応を止め、生成物を取り出した。樹脂生成物の粗収量は４００グラムであり、さらに精製することなく淡褐色の粘性樹脂として得た。この材料のレオロジー分析を、ＡＲＥＳ流体レオメーターＲＦＳ３（振動数１Ｈｚ、２５ミリメートルの平行板の形状、歪み２００％を加える）を用い、１３０℃から４０℃まで温度を下げていき、測定した。この材料の粘度は、１３０℃で７５ｃｐｓであると測定され、５０℃での粘度は１．５×１０５ｃｐｓであった。
【００６１】
（実施例３ａおよび３ｂ）
オキサゾリンインクの一般的な調製。２種類のオキサゾリンインク配合例を以下の表５にまとめる。
【表５】
0005851924.tif 000013
【００６２】
＊振動数＝１Ｈｚ；２５ｍｍの平行板の形状；ギャップ＝０．２ｍｍ；
【００６３】
歪み％＝２００％〜４００％、ＡＲＥＳ流体レオメーターＲＦＳ３で測定した粘度と独立した歪み
【００６４】
＊＊ＴＡ  Ｉｎｓｔｒｕｍｅｎｔｓ  Ｑ１０００機でＤＳＣ分析、スキャン速度１０℃／分で加熱冷却サイクルを２回行った後に測定。
【００６５】
５００ミリリットルの樹脂製ケトルに、実施例２にしたがって調製したアモルファスオキサゾリンバインダー樹脂（インクの３０重量％）；実施例１にしたがって調製した、溶融したオキサゾリン結晶性化合物（インクの６２〜６４重量％；表５の配合を参照）；粘度調整剤としてＫｅｍａｍｉｄｅ（登録商標）Ｓ−１８０（インクの３〜４重量％）；酸化防止剤としてＮＡＵＧＡＲＤ  ４４５（登録商標）をこの順に入れ、最後に、着色剤（Ｏｒａｓｏｌ  Ｂｌｕｅ  ＧＮ染料）を入れた。混合物をマントル中、内温が１３０℃になるまで加熱し、ステンレス製４ブレード９０°ピッチインペラを用い、約１７５〜２５０ｒｐｍで機械的に２時間撹拌した。次いで、粒状物を除去するために、インク基剤混合物を、ＫＳＴ濾過装置を用い、５ミクロンのステンレス鋼３２５×２３００メッシュワイヤフィルタ布（３０４型ＳＳ  Ｇｅｒａｒｄ  Ｄａｎｉｅｌ  Ｗｏｒｌｄｗｉｄｅ）を通して１２０℃で熱いまま濾過した。溶融した混合物を５００ミリリットルの樹脂製ケトルに戻し、機械的に撹拌しながら内温が１３０℃になるまで加熱した。加熱を継続しつつ、このインク基剤に、着色剤（６．０グラムのＯｒａｓｏｌ（登録商標）Ｂｌｕｅ  ＧＮ染料；インクの３重量％）を０．５時間かけて少量ずつ加えた。着色剤を加え終わったら、２７５ｒｐｍで撹拌しつつ、着色したインク組成物を１３０℃でさらに３〜４時間撹拌し、インク組成物を確実に均質化した。次いで、１２０℃よりも高い温度で、着色したインク組成物を３２５×２３００メッシュのワイヤフィルタ布に熱いまま通して濾過した後、型に分注し、室温まで冷やしつつ固化させた。着色したインク組成物について、ＤＳＣによって熱特性を決定し、ＡＲＥＳ流体レオメーターＲＦＳ３を用いてレオロジー特性を決定した。
【００６６】
実施例３ａのインクの１３０℃での粘度は、１３センチポイズであると測定され、結晶化開始温度は約８０℃であった。実施例３ｂのインクの１３０℃での粘度は、１１センチポイズであると測定され、結晶化開始温度は約９０℃であった。図６は、実施例３ａのインク（図６ではＲＣ−８７インクと書かれている）、実施例３ｂのインク（図６ではＲＣ−８９インクと書かれている）、比較例である市販のＯｃｅ  ＴｏｎｅｒＰｅａｒｌｓシアンインクの全体的なレオロジープロフィールを示している。
【００６７】
（実施例４）
クエン酸  トリ−ＤＬ−メンチル（ＴＭＣ）アモルファス要素の合成
５００ミリリットルのフラスコにディーンスタークトラップを取り付け、これに２０グラム（１０４ミリモル）のクエン酸、４８．８グラム（３１２ミリモル）のＤＬ−メントール、２４０ミリリットルのキシレンを加え、懸濁物を得た。０．３９６グラム（２．０８ミリモル）のｐ−トルエンスルホン酸一水和物を加え、混合物を２１時間環流させ、共沸によって水を除去した。反応混合物を室温まで冷却し、１０重量％  ＫＯＨ水溶液で洗浄し（１回）、塩水で洗浄し（２回）、ＭｇＳＯ４で乾燥させた。濾過し、溶媒を除去した後、１２０℃で撹拌しつつ、減圧下で残渣を乾燥させ、４９．３グラム（収量：７８％）のアモルファス固体を得た。１Ｈ  ＮＭＲによってサンプルの特性を決定し、酸価を分析した（１６．３４ミリグラム  ＫＯＨ／グラム）。
【００６８】
（実施例５）
インクの調製。以下の式の１，６−ヘキサンジオール−ビス（４−メトキシベンゾエート）エステル（融点＝９１℃）
【化６】
0005851924.tif 000014
を、実施例５の結晶性要素に用いた。１，６−ヘキサンジオール−ビス（４−メトキシベンゾエート）を、米国特許第６，６８２，５８７号に記載されるように調製した。以下の式のクエン酸  トリ−ＤＬ−メンチル（ＴＭＣ）
【化７】
0005851924.tif 000015
を、実施例５のアモルファス要素に用いた。ＴＭＣおよび結晶性材料を１２０℃の溶融状態で撹拌し、次いで冷却し、インクサンプルを得た。インクサンプルの結晶／アモルファス比は、以下の表６に示されるように、重量％で１００／０、７０／３０、５０／５０、３０／７０、０／１００であった。
【表６】
0005851924.tif 000016
【００６９】
全混合比率で、２つの材料を十分に混和した。図７は、表６のインクサンプルのレオロジーデータを示す。全インクが、望ましい温度範囲（６０℃＜Ｔ＜１３０℃）で＞１０６センチポイズまで転相し、結晶／アモルファスの比率を変えることによって転相温度を調節することができる。さらに、１３０℃（吐出温度）付近での粘度は１０センチポイズであり、これもまた、結晶／アモルファスの比率を変えることによって調節することができた。
【００７０】
断面の顕微鏡撮影から、本開示の相分離インクを用いて達成される画像の耐引っ掻き性、折りたたみ挙動の改善に関与する機構に関する知見が得られる。図１は、本開示の実施例３のインクを用いて調製した印刷済画像（右側の写真）に対し、現時点で入手可能なインク（Ｘｅｒｏｘ（登録商標）Ｐａｒｔ  Ｎｕｍｂｅｒ  １０８Ｒ００７４９）を用いて調製した印刷済画像の印刷物断面を示す顕微鏡写真であり、紙のトップコートにも紙基材にもインクが浸透していないことを示す（左側の写真）。左側および右側の画像は、同一出願人による同時係属中の米国特許出願第１３／０９５，０３８号（代理人整理番号２０１０１０７６−ＵＳ−ＮＰ）の印刷プロセスを用い、Ｘｅｒｏｘ（登録商標）Ｄｉｇｉｔａｌ  Ｃｏｌｏｒ  Ｅｌｉｔｅ  Ｇｌｏｓｓ紙１２０ｇｓｍ（ＤＣＥＧ）に印刷したものである。実施例３のインクおよび比較例のインクを、改変したＸｅｒｏｘ（登録商標）８８６０プリンタに別個に入れた。それぞれのインクを１１５℃で溶融させ、５５℃でＤＣＥＧ光沢紙に吐出した。吐出したインクが乗った紙を、展着するために第２の改変したＸｅｒｏｘ（登録商標）８８６０に移した。このプリンタで、インク画像に５７．５℃の高温で、手紙サイズの紙１枚／秒の速度で８００ポンド／平方インチの圧力を加えた。図１は、紙表面にある比較例のインク（左側）を示し、紙のコーティング層への浸透を含む本開示の性質を示す実施例３のオキサゾリンインク（右側）を示す。
【００７１】
図２は、クエン酸エステルと本開示にしたがった結晶性要素とを含む実施例５のインクを用いて調製した印刷済画像の断面図を示す顕微鏡写真である。３重量％のＯｒａｓｏｌ  Ｂｌｕｅ  ＧＮを、１２０℃で撹拌しつつ実施例５ｂのインク媒剤に組み込み（インク配合物：アモルファス／結晶／染料＝１．１６／２．７２／０．１２（グラム）＝２９．１／６７．９／３（ｗｔ％））、印刷することによって、着色したインク画像を調製した。実施例５の着色したインクを、改変したＸｅｒｏｘ（登録商標）８８６０プリンタに入れ、１１５℃で溶融し、５５℃でＤＣＥＧ光沢紙に吐出した。吐出したインクが乗った紙を、展着するために第２の改変したＸｅｒｏｘ（登録商標）８８６０に移した。このプリンタで、インク画像に５７．５℃の高温で、手紙サイズの紙１枚／秒の速度で８００ポンド／平方インチの圧力を加えた。
【００７２】
図３は、本発明のプロセスによって印刷した後に、画像の断面として実施例３のインクを示す模式図（図３の左側の図）および顕微鏡写真（図３の右側の写真）を示す。図３の断面顕微鏡写真および本明細書に記載した全顕微鏡写真は、Ｃａｒｌ  Ｚｅｉｓｓ，Ｉｎｃ．から入手可能なＡｘｉａｌｐｌａｎ光学顕微鏡を用いて撮影した。この模式図は、右側の顕微鏡写真を調べるときの肉眼でのガイドとなるよう意図しており、インクが紙のコーティング層に浸透していることを示す。
【００７３】
図４は、実施例３のインクを用い、上と同じ様式で印刷した印刷済画像の顕微鏡写真である。図４は、紙のトップコートに部分的に浸透しているが、紙基材には浸透していないことを示している。
【００７４】
図５は、現時点で入手可能なインク（Ｘｅｒｏｘ（登録商標）Ｐａｒｔ  Ｎｕｍｂｅｒ  １０８Ｒ００７４９）を用いて調製した印刷済画像の顕微鏡写真であり、インクが紙のトップコートにも紙基材にも浸透していないことを示している。
【００７５】
図６は、比較例のインク（Ｘｅｒｏｘ（登録商標）Ｐａｒｔ  Ｎｕｍｂｅｒ  １０８Ｒ００７４９）、本開示の実施例３ａのインク（図６でＲＣ−８７と書かれている）、実施例３ｂのインク（図６でＲＣ−８９と書かれている）について、温度（ｘ軸、℃）に対する複素粘度（ｙ軸、センチポイズ）を示すグラフである。
【００７６】
図７は、表６に記載したようなアモルファス：結晶比率をもつ実施例５の５種類のインクサンプル（実施例５ａ、５ｂ、５ｃ、５ｄ、５ｅ）について、温度（ｘ軸、℃）に対する複素粘度（ｙ軸、センチポイズ）を示すグラフである。
【図１】
0005851924.tif 000017
【図２】
0005851924.tif 000018
【図３】
0005851924.tif 000019
【図４】
0005851924.tif 000020
【図５】
0005851924.tif 000021
【図６】
0005851924.tif 000022
【図７】
0005851924.tif 000023